(57)【要約】【課題】硫酸アルカリ含有量の高いセメントを用いた場合でも、流動性に優れ、充分な可使時間を確保しつつ、長期強度や耐久性の観点からも信頼性が高いセメント組成物を提供する。【解決手段】ＣａＯ３５〜５０質量％、Ａｌ２Ｏ３３５〜５０質量％及びＳｉＯ２７〜１８質量％の化学組成で非晶質度が７０％以上の超速硬性クリンカーを粉砕してなる、ブレーン比表面積４０００〜９０００ｃｍ２／ｇ、３０μｍ超の粒子の含有率が５質量％以下である超速硬性クリンカー粉砕物であり、さらに、１．０μｍ未満の粒子の含有率が５％以下である前記超速硬性クリンカー粉砕物であり、前記超速硬性クリンカー粉砕物１００質量部に対して、石膏を２５〜２００質量部含有してなるセメント組成物であり、前記セメント組成物を配合してなる結合材、である。【選択図】なし【特許請求の範囲】
【請求項１】
ＣａＯ３５〜５０質量％、Ａｌ２Ｏ３３５〜５０質量％及びＳｉＯ２７〜１８質量％の化学組成で非晶質度が７０％以上の超速硬性クリンカーを粉砕してなる、ブレーン比表面積４０００〜９０００ｃｍ２／ｇ、３０μｍ超の粒子の含有率が５質量％以下である超速硬性クリンカー粉砕物。
【請求項２】
さらに、１．０μｍ未満の粒子の含有率が５質量％以下である請求項１に記載の超速硬性クリンカー粉砕物。
【請求項３】
請求項１又は２に記載の超速硬性クリンカー粉砕物１００質量部に対して、石膏を２５〜２００質量部含有するセメント組成物。
【請求項４】
請求項３に記載のセメント組成物を配合してなる結合材。
【請求項５】
凝結調整剤、ガス発泡物質、及び減水剤からなる群から選ばれる１種以上を含有してなる請求項４に記載の結合材。
【請求項６】
超速硬性クリンカーが、ＣａＯ原料と、Ａｌ２Ｏ３原料と、ＳｉＯ２原料とを配合し、１６００℃以上で熱処理した後、急冷したものである請求項１又は２に記載の超速硬性クリンカー粉砕物の製造方法。
【請求項７】
ＣａＯ原料が生石灰、Ａｌ２Ｏ３原料がボーキサイト、ＳｉＯ２原料がケイ石である請求項６に記載の超速硬性クリンカー粉砕物の製造方法。
【請求項８】
熱処理を、窒素雰囲気中一酸化炭素の濃度が１体積％以上、酸素濃度が１０体積％以下の還元雰囲気で行なう請求項６又は７に記載の超速硬性クリンカー粉砕物の製造方法。
【請求項９】
急冷の冷却速度が５０００Ｋ／秒以上である請求項６〜８のいずれか一項に記載の超速硬性クリンカー粉砕物の製造方法。
【発明の詳細な説明】
【技術分野】
【０００１】
本発明は、土木・建築分野で使用される超速硬性クリンカー、それを用いたセメント組成物、及びその製造方法に関する。
【背景技術】
【０００２】
世界各地で、急速にインフラ整備が進められている。インフラ整備が急がれる国では、早期にインフラの供用を可能とする材料が求められている。その一例として、超速硬性材料が挙げられる。
【０００３】
例えば、合理化施工を目指す際、超速硬性で優れた流動性をもつセメント系材料が必要となる場合が多い。従来、超速硬性で優れた流動性をもつ材料としては、超速硬・高流動グラウトモルタル（ｇｒｏｕｔ  ｍｏｒｔａｒ）が提案されている（特許文献１〜３参照）。
【０００４】
超速硬・高流動グラウトモルタルの要求性能としては、可使時間も重要な性能となる。施工時間や使用器具等の洗浄時間も考慮すると、最低でも１０分以上、できれば１５分以上の可使時間の確保が望ましい。しかしながら、使用するセメントの品質は多様化しており、生産地域やメーカごとに異なる。このため、急硬成分を組み合わせた際、超速硬材料に必要な可使時間を長く確保することが難しいケースが多く存在する。
【０００５】
また、ポルトランドセメントに、急硬性を与える目的でカルシウムアルミネートを加えること、また、さらにセッコウ類を併用することが米国のＳｐａｃｋｍａｎにより古くから検討されている（特許文献４参照）。
しかしながら、カルシウムアルミネートと石膏類からなる急硬性成分を加えたセメント組成物は、温度依存性が大きく、低温では充分な急硬性が得られないものであった。また、カルシウムアルミネートと石膏類の混合割合や急硬材の添加量によっては、低温で過膨張する傾向もあり、その信頼性に欠けるものであった。また、モルタルやコンクリートの打ち込み面をコテで仕上げても、硬化に伴い表面に凹凸が生じ、美観の観点から好ましくない場合があった。
また、可使時間を長く確保することを目的として、アルミノケイ酸カルシウムガラスを基材とした材料も提案されている（特許文献５参照）。しかし、硫酸アルカリ含有量の高いセメントでは所定の物性を充分確保することができない場合があった。
【先行技術文献】
【特許文献】
【０００６】
【特許文献１】特開平０３−１２３５０号公報
【特許文献２】特開平０１−２３０４５５号公報
【特許文献３】特開平１１−１３９８５９号公報
【特許文献４】米国特許第９０３０１９号
【特許文献５】特開平４−９７９３２号公報
【発明の開示】
【発明が解決しようとする課題】
【０００７】
本発明は、流動性に優れ、充分な可使時間を確保しつつ、長期強度や耐久性の観点からも信頼性の高い超速硬・高流動モルタル及びコンクリート組成物を調製できる超速硬性クリンカー（ｃｌｉｎｋｅｒ）、それを用いたセメント組成物、及びその製造方法を提供する。
【課題を解決するための手段】
【０００８】
本発明者は、前記課題を解決すべく種々検討を重ねた結果、特定の物理的性質を持つ水硬性物質を超速硬性材料として採用することにより、前記課題が解決できるとの知見を得て本発明を完成するに至った。
【０００９】
すなわち、本発明は、（１）ＣａＯ３５〜５０質量％、Ａｌ２Ｏ３３５〜５０質量％及びＳｉＯ２７〜１８質量％の化学組成で非晶質度が７０％以上の超速硬性クリンカーを粉砕してなる、ブレーン比表面積４０００〜９０００ｃｍ２／ｇ、３０μｍ超の粒子の含有率が５質量％以下である超速硬性クリンカー粉砕物、（２）さらに、１．０μｍ未満の粒子の含有率が５％以下である（１）の超速硬性クリンカー粉砕物、（３）（１）又は（２）の超速硬性クリンカー粉砕物１００質量部に対して、石膏を２５〜２００質量部含有してなるセメント組成物、（４）（３）のセメント組成物を配合してなる結合材、（５）凝結調整剤、ガス発泡物質、及び減水剤からなる群から選ばれる１種以上を含有してなる（４）の結合材、（６）超速硬性クリンカーが、ＣａＯ原料と、Ａｌ２Ｏ３原料と、ＳｉＯ２原料とを配合し、１６００℃以上で熱処理した後、急冷したものである（１）又は（２）の超速硬性クリンカー粉砕物の製造方法、（７）ＣａＯ原料が生石灰、Ａｌ２Ｏ３原料がボーキサイト、ＳｉＯ２原料がケイ石である（６）の超速硬性クリンカー粉砕物の製造方法、（８）熱処理を、窒素雰囲気中一酸化炭素の濃度が１体積％以上、酸素濃度が１０体積％以下の還元雰囲気で行なう（６）又は（７）の超速硬性クリンカー粉砕物の製造方法、（９）急冷の冷却速度が５０００Ｋ／秒以上である（６）〜（８）のいずれかの超速硬性クリンカー粉砕物の製造方法、である。
【発明の効果】
【００１０】
本発明の超速硬性クリンカー粉砕物を用いると、硫酸アルカリ含有量の高いセメントを用いた場合でも、流動性に優れ、充分な可使時間を確保しつつ、長期強度や耐久性の観点からも信頼性が高いという顕著な効果を奏するセメント組成物を提供することができる。
【発明を実施するための形態】
【００１１】
以下、本発明を詳細に説明する。
本発明で使用する、「部」や「％」は、特に規定のない限り質量基準である。
また、本発明のセメント組成物とは、セメント組成物、モルタル組成物、及びコンクリート組成物を総称するものである。
【００１２】
本発明の超速硬性クリンカーは、ＣａＯが３５〜５０％、Ａｌ２Ｏ３が３５〜５０％、ＳｉＯ２が７〜１８％の範囲にあることが好ましく、ＣａＯが３８〜４８％、Ａｌ２Ｏ３が３８〜４８％、ＳｉＯ２が１０〜１６％の範囲にあることがさらに好ましい。この成分範囲にないと、流動性に優れ、充分な可使時間を確保しつつ、しかも、長期強度や耐久性の観点からも信頼性の高い超速硬・高流動グラウトモルタル及びコンクリート組成物を調製できる超速硬性クリンカーとなり難い。
【００１３】
本発明の超速硬性クリンカーは、非晶質度が７０％以上である。この範囲を外れると、急硬性が発現しづらくなる。
【００１４】
ここで、本発明における非晶質度とは、以下のように定義する。
対象物質を１０００℃で２時間焼きなました後、毎分５℃の冷却速度で徐冷して結晶化させる。そして、結晶化させたものを粉末Ｘ線回折法により測定し、結晶鉱物のメインピークの面積Ｓを求める。次いで、焼きなます前の物質の結晶のメインピーク面積Ｓ０を求め、以下の式により非晶質度Ｘを求める。
Ｘ（％）＝１００×（１−Ｓ０／Ｓ）
【００１５】
本発明の超速硬性クリンカーの原料は、ＣａＯ原料としては、石灰石や消石灰などが挙げられる。Ａｌ２Ｏ３原料としては、ボーキサイトやアルミ残灰などが挙げられる。ＳｉＯ２原料としては珪石などが挙げられる。なお、一般の工業原料には、ＭｇＯ、Ｆｅ２Ｏ３、ＴｉＯ２、Ｋ２Ｏ、Ｎａ２Ｏ等の不純物が含まれている。これらの不純物は、ＣａＯ-Ａｌ２Ｏ３-ＳｉＯ２系化合物の非晶質化を助長する面もあり、これらの総量は、５％以下の範囲で存在しても差し支えない。
【００１６】
本発明の超速硬性クリンカーは、限られた条件でしか得ることができない。ＣａＯ原料と、Ａｌ２Ｏ３原料と、ＳｉＯ２原料とを配合し、１６００℃以上、好ましくは１６５０〜２０００℃で熱処理し、急冷することが必要である。１６００℃未満の熱処理温度では得られないし、冷却速度が急冷条件を満たさない場合にも得られない。この２つの条件をともに満たすことが必要である。
【００１７】
本発明の急冷とは、冷却速度で、５００００Ｋ／秒以上の冷却速度で冷却することを意味する。特に、原料を１６００℃以上で加熱して溶融した状態の流動体を急冷する直前の温度が１４００℃程度であるが、この状態から１０００℃までの冷却速度が好ましくは５００００Ｋ／秒以上、より好ましくは７００００Ｋ／秒〜１０００００Ｋ／秒の速度で冷却される。
【００１８】
本発明では、熱処理する際の雰囲気が還元雰囲気であることが好ましい。
ここで、還元雰囲気とは、窒素雰囲気中で炉内に一酸化炭素が発生し、かつ、酸欠状態のことである。開放系では、その濃度を正確に測定することは難しいが、電炉内にある溶融物の上方で計測した場合には、一酸化炭素の濃度は、１体積％以上の計測値が得られる。また、同様に酸素濃度を計測すると、少なくとも１０体積％以下、通常は６体積％以下である。大気中の酸素濃度は２１体積％であることから、電炉内は酸欠状態となっている。
【００１９】
本発明の超速硬性クリンカー粉砕物は、粉砕処理及び分級処理により、粉末度がブレーン比表面積で４０００〜９０００ｃｍ２／ｇの粉末に調製することが好ましく、４５００〜８０００ｃｍ２／ｇがより好ましい。超速硬性クリンカー粉砕物の粉末度が、ブレーン比表面積で４０００ｃｍ２／ｇ未満の粉末では、充分な超速硬性が得られない場合や、低温での強度発現性が充分でない場合がある。また、９０００ｃｍ２／ｇを超えても更なる効果の増進が期待できない。
また、超速硬性クリンカー粉砕物の粒子径は、可使時間の確保や強度発現性の点で重要である。１．０μｍ未満の粒子の含有率は５％以下が好ましく、３％以下がより好ましい。また、３０μｍ超の粒子の含有率は５％以下が好ましく、３％以下がより好ましい。  前記範囲外では、長さ変化率、流動性、可使時間の確保、初期強度発現、表面平滑性のすべての物性を両立することが難しくなる場合がある。これは、径の小さい粒子の反応性が高すぎたり、径の大きい粒子の反応性が遅れたりすることに起因すると考えられる。
【００２０】
本発明の超速硬性クリンカーの粉砕方法は、特に限定されるものはなく、市販の装置を使用可能であり、ボールミルやローラーミル等が使用可能である。
また、分級方法も特に限定されるものではないが、コアンダ効果を利用した気流分級機でクリンカーの粒度を制御することが望ましい。コアンダ効果を利用する気流分級装置とは、エジェクター等で加速された粉砕品を、空気をキャリアガスとしてノズルから分級室内に噴射すると、粒子の受ける慣性力の違いによって、径の小さい粒子ほど近くのコアンダブロックに沿って流れ、径の大きい粒子ほど遠くへ飛ばされる性質を利用したものであり、粒子径別に複数の分級物を捕集できるように、分級エッジを具備した分級エッジブロックが複数個設けられた気流分級装置である。市販品を例示すれば、株式会社マツボー社製、商品名「エルボジェット」、セイシン企業社製、商品名「クラッシール」等である。
本発明の超速硬性クリンカー粉砕物において、１．０μｍ未満の粒子の含有率や３０μｍ超の粒子の含有率を確認するためには、市販の粒度分布測定装置を用いることができる。例として、ＨＯＲＩＢＡ製、レーザー回折／散乱式粒度分布測定装置ＬＡ−９２０などが挙げられる。
【００２１】
本発明の超速硬性クリンカー粉砕物は、石膏とともに使用すると効果的である。本発明では、いずれの石膏も使用できる。なかでも、強度発現性の点で、無水石膏が好ましく、天然無水石膏が好ましい。
石膏の粒度は、ブレーン比表面積で４０００ｃｍ２／ｇ以上が好ましく、５０００〜７０００ｃｍ２／ｇがより好ましい。４０００ｃｍ２／ｇ未満では初期強度発現性が低下する場合がある。
【００２２】
石膏の使用量は、超速硬性クリンカー粉砕物１００部に対して２５〜２００部が好ましく、５０〜１５０部がより好ましく、７５〜１２５部が最も好ましい。これらの範囲外では強度発現性が低下する場合がある。
【００２３】
本発明の超速硬性クリンカー粉砕物と石膏からなる急硬成分の使用量は、セメントと急硬成分の合計１００部中、１０〜３５部が好ましく、１５〜３０部がより好ましく、２０〜２５部が最も好ましい。１０部未満では初期強度発現性が小さい場合があり、３５部を超えると大きな効果がなく、長期強度が低下する場合がある。
【００２４】
本発明では、減水剤を併用できる。減水剤はセメントに対する分散作用や空気連行作用を有し、流動性改善や強度増進するものの総称である。
具体的には、ナフタレンスルホン酸系減水剤、メラミンスルホン酸系減水剤、リグニンスルホン酸系減水剤、ポリカルボン酸系減水剤等が挙げられるが、特には限定されるものではない。これらの中では、ナフタレンスルホン酸系減水剤やリグニンスルホン酸系減水剤が好ましく、さらにこれらを併用することが、強度発現性と流動性保持の両立の観点からより好ましい。
【００２５】
本発明では、さらに凝結調整剤を使用することが好ましい。凝結調整剤は、施工時の作業性を確保することを可能とするものであり、通常は粉末状で使用する。凝結調整剤としては、オキシカルボン酸若しくはその塩、又はこれらとアルカリ金属炭酸塩類の併用、糖類等が挙げられる。なかでも、作業性に係わる可使時間を調整でき、硬化後の強度発現性が良好な点で、オキシカルボン酸及び／又はその塩が好ましい。
【００２６】
オキシカルボン酸若しくはその塩を構成する酸としては、クエン酸、グルコン酸、酒石酸、リンゴ酸等が挙げられ、塩としては、これらの酸のナトリウム塩、カリウム塩等が挙げられる。これらの１種又は２種以上が使用される。
【００２７】
凝結調整剤の使用量は、用途、施工の作業時間、凝結調整剤の組成等により幅があり、一義的には決定することは難しい。本発明では、１５〜３０分の作業時間にあわせてセメントモルタル組成物が硬化するように凝結調整剤の使用量を調整するが、通常、セメント、クリンカー、及び石膏からなる結合材１００部に対して、０．１〜２部が好ましく、０．２〜１部がより好ましく、０．３〜０．８部が最も好ましい。これらの範囲外では充分な作業時間を確保できず、硬化が遅延する場合がある。
【００２８】
本発明では、無収縮性を付与する目的で、ガス発泡物質を併用することができる。ガス発泡物質は、超速硬性クリンカー粉砕物をグラウト材料に配合する場合、構造物を一体化させるために、まだ固まらない状態の超速硬性・高流動グラウトモルタルが、沈下や収縮するのを抑止する働きを担う。
【００２９】
ガス発泡物質の具体例としては、例えば、アルミニウム粉や炭素物質のほか、窒素ガス発泡物質、過炭酸塩、過硫酸塩、過ホウ酸塩、過マンガン酸塩等の過酸化物質等が挙げられる。本発明では、炭素物質や、過炭酸塩、過硫酸塩、過ホウ酸塩、過マンガン酸塩等の過酸化物質を用いることが、沈下抑制効果が大きいことから好ましい。中でも、窒素ガス発砲物質や過炭酸塩の使用がさらに好ましい。
窒素ガス発砲物質としては、アゾ化合物、ニトロソ化合物、及びヒドラジン誘導体からなる群から選ばれた１種又は２種以上が使用可能である。例えば、アゾ化合物としては、アゾジカルボンアミド、アゾビスイソブチルニトリル等が挙げられる。
ニトロソ化合物としては、Ｎ，Ｎ‘−ジニトロペンタメチレンテトラミン等が挙げられる。ヒドラジン誘導体としては、４，４‘−オキシビスやヒドラジンカルボンアミドが挙げられる。
本発明では、これらの１種又は２種以上が使用可能である。これらの窒素ガス発砲物質は、塩基性のセメントが水と練混ぜた際に、そのアルカリ性雰囲気で窒素ガスを発生するもので、一酸化炭素、二酸化炭素、及びアンモニア等のガスを副生してもよい。
【００３０】
ガス発泡物質の使用量は、特に限定されるものではないが、通常、アルミニウム粉や過酸化物質ならば、結合材１００部に対して、０．０００１〜０．１部の範囲で使用でき、０．００１〜０．０１部の範囲がより好ましい。ガス発砲物質が窒素ガス発砲物質ならば、０．００５〜１部が好ましく、０．０１〜０．５部がより好ましい。
また、ガス発泡物質が炭素質物質ならば、結合材１００部に対して、１〜１５部の範囲で使用でき、３〜１０部の範囲がより好ましい。それぞれ、好ましい範囲の下限値未満では、充分な初期膨張効果を付与することができない場合があり、好ましい範囲の上限値を超えて使用すると、過膨張となって強度発現性が悪くなる場合がある。
本発明で云う結合材とは、例えば、セメント、超速硬性クリンカー粉砕物、石膏、凝結調整剤、及び必要に応じて含有する減水剤からなる。
【００３１】
本発明で使用するセメントとしては、普通、早強、超早強、低熱、中庸熱等の各種ポルトランドセメント、これらポルトランドセメントに、高炉スラグ、フライアッシュ、シリカ、又は石灰石微粉等を混合した各種混合セメント、さらに、廃棄物利用型セメント、いわゆるエコセメント等が挙げられる。これらの中では、練り混ぜ性及び強度発現性の点で、普通ポルトランドセメント又は早強ポルトランドセメントが好ましい。
セメント中に硫酸アルカリが多量に含まれると、セメント組成物の流動性、可使時間、長期強度、耐久性等に影響を及ぼす場合がある。ＪＩＳ  Ｒ  ５２１０では、普通、早強、超早強、低熱、中庸熱等の各種ポルトランドセメントに対して、三酸化硫黄、アルカリ量（Ｎａ２Ｏ＋０．６５８Ｋ２Ｏ）が規定されている。しかし、混合セメントや海外のセメントに関しては、含有量が規定されていない場合があり、過剰に硫酸アルカリを含有している場合もある。
【００３２】
本発明では、石灰石微粉末、高炉徐冷スラグ微粉末、下水汚泥焼却灰やその溶融スラグ、都市ゴミ焼却灰やその溶融スラグ、パルプスラッジ焼却灰等の混和材料、減水剤、ＡＥ減水剤、高性能減水剤、高性能ＡＥ減水剤、消泡剤、増粘剤、防錆剤、防凍剤、収縮低減剤、ポリマー、凝結調整剤、ベントナイト等の粘土鉱物、ハイドロタルサイト等のアニオン交換体等のうちの１種又は２種以上を、本発明の目的を実質的に阻害しない範囲で使用することが可能である。
【００３３】
本発明では、細骨材や粗骨材を併用できる。細骨材としては、川砂、山砂、石灰砂及び珪砂等が挙げられる。粗骨材としては、砕石、川砂利、山砂利及び石灰砂利等が挙げられる。適度な施工性及び強度発現性が得られれば、細骨材や粗骨材は特に限定されるものではない。
【００３４】
細骨材の使用量は、結合材１００部に対して、３０〜２００部が好ましく、１００〜１９０部がより好ましく、１３０〜１７０部が最も好ましい。５０部未満では施工性が低下する場合があり、１５０部を超えると強度が低下する場合がある。
粗骨材の使用量は、結合材１００部に対して、２００部以下が好ましく、１６０部以下がより好ましく、１３０部以下が最も好ましい。２００部を超えると強度が低下する場合がある。
【００３５】
本発明で使用する練り混ぜ水量は、特に限定されるものではないが、通常、水／結合材比で２５〜７０％が好ましく、３０〜５０％がより好ましい。これらの範囲外では施工性が大きく低下したり、強度が低下したりする場合がある。
【実施例】
【００３６】
以下に、実施例に基づき本発明をさらに具体的に説明するが、本発明はこれら実施例に限定して解釈されるものではない。
【００３７】
「実験例１」
クリンカー原料として、ＣａＯ原料には生石灰、Ａｌ２Ｏ３原料にはボーキサイト、ＳｉＯ２原料にはケイ石を使用し、使用材料に示す組成のクリンカーを、酸素濃度３体積％、窒素濃度９５体積％、一酸化炭素濃度２体積％の還元雰囲気で合成した。得られたクリンカーをボールミルで粉砕し、使用材料に示すクリンカー粉砕物を合成した。
これらクリンカー粉砕物を使用し、セメント８０部、クリンカー１０部、及び無水石膏１０部からなる結合材を調製し、結合材１００部に対して、アルカリ炭酸塩０．５部、有機酸０．１部、減水剤０．５部、ガス発泡物質０．０５部、及び細骨材１５０部を配合して、２０℃の条件でモルタル組成物を調製した。この際、練り水は結合材の合計１００部に対して３７部を使用した。モルタルの流動性、可使時間、初期膨張率、長さ変化率、及び圧縮強度を測定した。
なお、セメントは、製造元の異なる４種類の製品を使用して比較した。
また、可使時間の短い配合については、アルカリ炭酸塩を１．０部、有機酸０．２部まで増量した配合も検討した。結果を表１に併記する。
【００３８】
＜使用材料＞
クリンカー粉砕物Ａ：非晶質度９５％、ＣａＯが５０％、Ａｌ２Ｏ３が３５％、ＳｉＯ２１３％、その他２％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｂ：非晶質度９５％、ＣａＯが４７％、Ａｌ２Ｏ３が３８％、ＳｉＯ２が１３％、その他２％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｃ：非晶質度９５％、ＣａＯが４３％、Ａｌ２Ｏ３が４１％、ＳｉＯ２が１３％、その他３％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｄ：非晶質度９５％、ＣａＯが３８％、Ａｌ２Ｏ３が４６％、ＳｉＯ２が１３％、その他３％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｅ：非晶質度９５％、ＣａＯが３５％、Ａｌ２Ｏ３が５０％、ＳｉＯ２が１３％、その他２％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｆ：非晶質度９５％、ＣａＯが４５％、Ａｌ２Ｏ３が４２％、ＳｉＯ２が１０％、その他３％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｇ：非晶質度９５％、ＣａＯが４６％、Ａｌ２Ｏ３が４４％、ＳｉＯ２が７％、その他３％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｈ：非晶質度９５％、ＣａＯが４２％、Ａｌ２Ｏ３が４０％、ＳｉＯ２が１６％、その他２％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｉ：非晶質度９５％、ＣａＯが４０％、Ａｌ２Ｏ３が４０％、ＳｉＯ２が１８％、その他２％。加熱温度１７００℃、１４００℃から１０００℃までの冷却速度が８０００Ｋ／秒。ブレーン比表面積５０００ｃｍ２／ｇ。粒子径１．０μｍ未満１．０％、３０μｍ超１．０％。
クリンカー粉砕物Ｊ：非晶質度７０％、ＣａＯが４３％、Ａｌ２Ｏ３が４１％、ＳｉＯ２が１３％、その他３％。加熱温度１７００℃、１４００℃から１０００℃までの冷却速度が５０００Ｋ／秒。ブレーン比表面積５０００ｃｍ２／ｇ。粒子径１．０μｍ未満１．０％、３０μｍ超１．０％。
クリンカー粉砕物Ｋ：非晶質度５０％、ＣａＯが４３％、Ａｌ２Ｏ３が４１％、ＳｉＯ２が１３％、その他３％。加熱温度１７００℃、１４００℃から１０００℃までの冷却速度が４０００Ｋ／秒。ブレーン比表面積５０００ｃｍ２／ｇ。粒子径１．０μｍ未満１．０％、３０μｍ超１．０％。
クリンカー粉砕物Ｌ：非晶質度９５％、ＣａＯが４５％、Ａｌ２Ｏ３が４７％、ＳｉＯ２が４％、その他４％。加熱温度１７００℃、１４００℃から１０００℃までの冷却速度が８０００Ｋ/秒。ブレーン比表面積５０００ｃｍ２／ｇ。粒子径１．０μｍ未満５．８％、３０μｍ超５．５％。
クリンカー粉砕物Ｍ：非晶質度９５％、ＣａＯが４３％、Ａｌ２Ｏ３が４１％、ＳｉＯ２が１３％、その他３％。加熱温度１７００℃、１４００℃から１０００℃までの冷却速度が８０００Ｋ／秒。ブレーン比表面積５０００ｃｍ２／ｇ。粒子径１．０μｍ未満５．９％、３０μｍ超５．１％。
セメントａ：普通ポルトランドセメント、日本市販品、ブレーン比表面積３１００ｃｍ２／ｇ、比重３．１４、Ｎａ２Ｏが０．３％、Ｋ２Ｏが０．４％、ＳＯ３が２．０％。
セメントｂ：普通ポルトランドセメント、海外市販品、ブレーン比表面積３８００ｃｍ２／ｇ、比重３．１５、Ｎａ２Ｏが０．３％、Ｋ２Ｏが０．７％、ＳＯ３が３．３％。
セメントｃ：普通ポルトランドセメント、海外市販品、ブレーン比表面積４１００ｃｍ２／ｇ、比重３．１３、Ｎａ２Ｏが０．４％、Ｋ２Ｏが０．５％、ＳＯ３が３．８％。
セメントｄ：普通ポルトランドセメント、海外市販品、ブレーン比表面積５２００ｃｍ２／ｇ、比重３．１６、Ｎａ２Ｏが０．３％、Ｋ２Ｏが１．０％、ＳＯ３が４．３％。
石膏：無水石膏、ｐＨ３．０、ブレーン比表面積５０００ｃｍ２／ｇ。
アルカリ炭酸塩；試薬１級の炭酸カリウム。
有機酸：試薬１級のクエン酸。
減水剤：市販（花王社製）のナフタレン系。
ガス発泡物質：窒素ガス発泡物質、アゾジカルボンアミド、市販品（三協化成社製）。
水：水道水。
細骨材：珪砂、５ｍｍ下。
【００３９】
＜測定方法＞
非晶質度：対象物質を１０００℃で２時間焼きなました後、５℃／分の冷却速度で徐冷して結晶化させる。次いで、結晶化させたものを粉末Ｘ線回折法により測定し、結晶鉱物のメインピークの面積Ｓ０を求める。次いで、焼きなます前の物質の結晶のメインピーク面積Ｓから、Ｘ（％）＝１００×（１−Ｓ／Ｓ０）の式により非晶質度Ｘを求めた。
ブレーン比表面積：ＪＩＳ  Ｒ５２０１−１９９７「セメントの物理試験方法」に準じて測定した。
クリンカー粉砕物の１．０μｍ未満、３０μｍ超粒子の含有率：ＨＯＲＩＢＡ製、レーザー回折／散乱式粒度分布測定装置ＬＡ−９２０を用いた。粉砕して分級したクリンカーをエタノールに超音波分散させ、相対屈折率130a0001の条件で粒度分布を測定して、質量％に換算した。
流動性：ＪＳＣＥ−Ｆ  ５４１−２０１０「充てんモルタルの流動性試験方法」に準じて、Ｊ１４漏斗流下値を測定して評価した。８〜１０秒の範囲を合格とする。
可使時間：可使時間は練り上がり温度から１℃上昇した時点とした。１０分以上を合格とした。
初期膨張率：土木学会「膨張コンクリート設計施工指針（案）」付録２．付属書「膨張材を用いた充填モルタルの施工要領（案）」に従い測定した。ただし、表中の＋は膨張側を示す。
長さ変化率：ＪＩＳ  Ａ  ６２０２−１９９７「コンクリート用膨張材」（Ｂ法）に準じて測定した。＋２００〜＋１０００（×１０−６）を合格とした。＋２００（×１０−６）未満では収縮補償効果が充分でなく、逆に＋１０００（×１０−６）を超えると過膨張である。
圧縮強度：モルタルを型枠に詰めて、４ｃｍ×４ｃｍ×１６ｃｍの成形体を作製し、材齢３時間の圧縮強度を、ＪＩＳ  Ｒ  ５２０１−１９９７「セメントの物理試験方法」に準じて測定した。３時間強度は５Ｎ／ｍｍ２以上、２８日強度は６０Ｎ／ｍｍ２以上を合格とした。
表面平滑性：モルタルを２０ｃｍ×２０ｃｍ×４ｃｍの型枠に充填し、モルタル表面を平滑に仕上げた。硬化後にモルタル表面を観察し、平滑な状態が維持されているものを◎、やや凹凸が生じたが概ね平滑なものを○、凹凸が目立つものを△とした。
【００４０】
【表１】
2014201462.tif 000002
【００４１】
表１より、非晶質度が７０％以上で、かつ、ＣａＯが３５〜５０％、Ａｌ２Ｏ３が３５〜５０％、ＳｉＯ２が７〜１８％の範囲にあるクリンカー粉砕物は、セメントの種類に対する依存度が小さく、流動性に優れ、充分な可使時間を確保でき、寸法安定性に優れ、初期だけでなく、長期強度の発現性にも優れることがわかる。
一方、範囲外のクリンカー粉砕物Ｌ、Ｍは、特定のセメントに対して、充分な可使時間を確保できなかったり、長期強度の発現性が乏しいことが分かる。
また、遅延剤の添加率を上げると、可使時間は多少長くなるが、長期の強度増進が得られにくくなることが分かる。
【産業上の利用可能性】
【００４２】
本発明の超速硬性クリンカー粉砕物を用いると、硫酸アルカリ含有量の高いセメントを用いた場合でも、流動性に優れ、充分な可使時間を確保しつつ、長期強度や耐久性の観点からも信頼性が高いセメント組成物を提供することができるので、土木及び建築用途、例えば、間隙充填、セルフレベリング床材、ライニング材等、広範に利用できる。